(57)【特許請求の範囲】
【請求項１】
分散剤を用いて芳香族多環式構造を有する有機顔料を水に分散させてなる有機顔料水分散体を水と混合、攪拌し、得られた混合物に常温で難揮発性の油状物質を乳化剤にて乳化してなる水性エマルジョンと樹脂（但し、分散剤としての下記スチレン−アクリル樹脂及びスチレン−マレイン酸樹脂を除く。）を加え、混合、攪拌して得られる水性消去性マーキングペンインキ組成物において、上記有機顔料がアントラキノン系、ペリレン系又はペリノン系有機顔料であり、上記分散剤がスチレン−アクリル樹脂又はスチレン−マレイン酸樹脂であり、常温で難揮発性の油状物質が脂肪族カルボン酸エステル、高級炭化水素及び高級アルコールから選ばれる少なくとも１種である水性消去性マーキングペンインキ組成物。
【請求項２】
脂肪族カルボン酸エステルが一塩基酸エステル、二塩基酸ジエステル、二価アルコールのモノ若しくはジエステル、三価アルコールのモノ、ジ若しくはトリエステル又はポリグリセリンエステルである請求項１に記載の水性消去性マーキングペンインキ組成物。
【請求項３】
高級炭化水素が流動パラフィンである請求項１に記載の水性消去性マーキングペンインキ組成物。
【請求項４】
高級アルコールがヘキシルアルコール、オクチルアルコール又はラウリルアルコールである請求項１に記載の水性消去性マーキングペンインキ組成物。
【請求項５】
界面活性剤を有機顔料水分散体と共に水と混合する請求項１に記載の水性消去性マーキングペンインキ組成物。
【請求項６】
分散剤を用いて芳香族多環式構造を有する有機顔料を水に分散させてなる有機顔料水分散体を水と混合、攪拌し、得られた混合物に常温で難揮発性の油状物質を乳化剤にて乳化してなる水性エマルジョンと樹脂（但し、分散剤としての下記スチレン−アクリル樹脂及びスチレン−マレイン酸樹脂を除く。）を加え、混合、攪拌することからなる水性消去性マーキングペンインキ組成物の製造方法において、上記有機顔料がアントラキノン系、ペリレン系又はペリノン系有機顔料であり、上記分散剤がスチレン−アクリル樹脂又はスチレン−マレイン酸樹脂であり、常温で難揮発性の油状物質が脂肪族カルボン酸エステル、高級炭化水素及び高級アルコールから選ばれる少なくとも１種である水性消去性マーキングペンインキ組成物の製造方法。
【請求項７】
脂肪族カルボン酸エステルが一塩基酸エステル、二塩基酸ジエステル、二価アルコールのモノ若しくはジエステル、三価アルコールのモノ、ジ若しくはトリエステル又はポリグリセリンエステルである請求項６に記載の水性消去性マーキングペンインキ組成物の製造方法。
【請求項８】
高級炭化水素が流動パラフィンである請求項６に記載の水性消去性マーキングペンインキ組成物の製造方法。
【請求項９】
高級アルコールがヘキシルアルコール、オクチルアルコール又はラウリルアルコールである請求項６に記載の水性消去性マーキングペンインキ組成物の製造方法。
【請求項１０】
界面活性剤を有機顔料水分散体と共に水と混合する請求項６に記載の水性消去性マーキングペンインキ組成物の製造方法。
【発明の詳細な説明】
【０００１】
【発明の属する技術分野】
本発明は、水性消去性マーキングペンインキ組成物とその製造方法に関する。詳しくは、本発明は、水性であると共に、非吸収性乃至非浸透性の筆記面、代表的には所謂白板と呼ばれる筆記面に筆記した筆跡が乾燥した後は勿論、未だ十分に乾燥していない筆記後の初期の段階においても、消去性にすぐれ、白板に汚れを残さない水性消去性マーキングペンインキ組成物とそのようなインキ組成物の有利な製造方法に関する。
【０００２】
【従来の技術】
従来、非吸収性乃至非浸透性の筆記面に筆記した筆跡を柔らかい布帛からなるイレーザー（白板拭き）にて軽く擦過することによって、筆記面から拭い去って、筆跡を消去するようにした水性の消去性マーキングペンインキ組成物が種々知られている。このような従来の水性消去性マーキングペンインキ組成物は、一般に、溶剤としての水、着色剤、造膜性樹脂と共に、剥離剤といわれる添加剤を含有しており、例えば、特開平１−２５２６８１号公報に記載されているように、脂肪族カルボン酸エステル等のような常温で難揮発性の油状物質がエマルジョンとしてインキ組成物中に配合されて、剥離剤として用いられている。
【０００３】
更に、特開平１０−２５４２２号公報や特開平１０−２５４４３号公報には、上記剥離剤の安定化剤として、シクロデキストリンやその誘導体を配合してなる水性消去性マーキングペンインキ組成物も記載されている。
【０００４】
しかし、このような従来の水性消去性マーキングペンインキ組成物においては、白板に筆記した後、筆跡が未だ十分に乾燥していない筆記後の初期の段階においては、その筆跡をイレーザーで擦過したとき、十分に消去することができず、白板に汚れが残り、しかも、この汚れが蓄積される問題がある。
【０００５】
【発明が解決しようとする課題】
本発明は、従来の水性消去性マーキングペンインキ組成物における上述した問題を解決するためになされたものであって、筆跡が乾燥した後は勿論のこと、筆跡が未だ十分に乾燥していない筆記後の初期の段階においても、消去性にすぐれる水性消去性マーキングペンインキ組成物とそのようなインキ組成物の有利な製造方法を提供することを目的とする。
【０００６】
【課題を解決するための手段】
本発明によれば、分散剤を用いて芳香族多環式構造を有する有機顔料を水に分散させてなる有機顔料水分散体を水と混合、攪拌し、得られた混合物に常温で難揮発性の油状物質のエマルジョンと樹脂を加え、混合、攪拌して得られる水性消去性マーキングペンインキ組成物が提供される。
【０００７】
また、本発明によれば、分散剤を用いて芳香族多環式構造を有する有機顔料を水に分散させてなる有機顔料水分散体を水と混合、攪拌し、得られた混合物に常温で難揮発性の油状物質のエマルジョンと樹脂を加え、混合、攪拌することからなる水性消去性マーキングペンインキ組成物の製造方法が提供される。
【０００８】
【発明の実施の形態】
本発明において、マーキングペンとは、第１には、フェルトペンともいわれる筆記具であって、筒状の本体の先端にプラスチツク成形物等からなるペン先を備えると共に、本体内にフェルト、繊維束等にインキを含浸させてなるインキ貯蔵手段を備え、このようなインキ貯蔵手段からペン先に毛細管現象を利用してインキを供給し、筆記を可能とする筆記具、所謂中芯式マーキングペンをいい、第２には、筒状の本体内にインキをそのまま、直接に貯蔵し、このインキをペン先に供給するようにした非中芯式又は所謂フリー・インキ型マーキングペンをいい、本発明による水性消去性マーキングペンインキ組成物は、このような筆記具に好適に用いることができる。
【０００９】
本発明によるマーキングペンインキ組成物においては、溶剤として、水が用いられる。インキ組成物における水の量は、通常、５０〜９０重量％、好ましくは６０〜８０重量％の範囲である。
【００１０】
本発明による水性消去性マーキングペンインキ組成物において、着色剤として、分散剤を用いて芳香族多環式構造を有する有機顔料を水に分散させてなる有機顔料水分散体が用いられる。このような多環式構造を有する有機顔料としては、特に、アントラキノン系、ペリレン系又はペリノン系の有機顔料が好ましく用いられる。
【００１１】
上記分散剤としては、例えば、水溶性樹脂が好ましく用いられ、特に、スチレン−アクリル樹脂やスチレン−マレイン酸樹脂が好ましく用いられる。本発明によれば、特に、限定されるものではないが、上記分散剤は、上記有機顔料１重量部に対して、固形分にて、通常、0.０５〜２０重量部、好ましくは、0.１〜５重量部の範囲で用いられる。
【００１２】
本発明によれば、このような有機顔料水分散体からなる着色剤は、インキ組成物において、固形分換算にて、0.１〜４０重量％の範囲で用いられる。着色剤の配合量がインキ組成物に基づいて0.１重量％よりも少ないときは、筆跡の濃度が薄すぎて、実用性に欠ける。しかし、４０重量％を越えて過多に配合しても、それに見合って筆跡が一層濃くなることもなく、他方において、インキ組成物の粘度が高すぎるために、筆記性に劣ると共に、消去性も低下する。また、ペン先からキャップをはずして放置したとき、ペン先でインキ組成物が乾燥して、目詰まりを起こしやすい。特に、本発明によれば、着色剤は、インキ組成物において、好ましくは、１〜３０重量％の範囲で配合される。
【００１３】
本発明による水性消去性マーキングペンインキ組成物において、筆跡の剥離剤として、常温（２５℃）で難揮発性である油状物質が水性エマルジョン（即ち、Ｏ／Ｗ型エマルジョン）の形態にてインキ組成物に配合されている。このような常温で難揮発性の油状物質としては、従来より、水性消去性インキ組成物において、剥離剤として、常温で難揮発性の油状物質のエマルジョンとして配合されているものであれば、特に、限定されることなく、いずれでも用いることができる。
【００１４】
特に、本発明においては、常温で難揮発性の油状物質としては、前述した特開平１−２５２６８１号公報に記載されているように、常温で難揮発性の油状の脂肪族カルボン酸エステル、高級炭化水素又は高級アルコールが好ましく用いられる。
【００１５】
上記脂肪族カルボン酸エステルとしては、エステルが一塩基酸エステル、二塩基酸ジエステル、二価アルコールのモノ若しくはジエステル、又は三価アルコールのモノ、ジ若しくはトリエステル（特に、天然又は合成の脂肪酸トリグリセリド）、ポリグリセリンエステル等が好ましく用いられる。特に好ましい具体例としては、一塩基酸エステル、特に、高級脂肪酸エステルであるミリスチン酸イソプロピル、イソオクタン酸セチル、パルミチン酸イソステアリル等、脂肪族二塩基酸ジアルキルエステルであるドデカン二酸ジオクチル、アジピン酸ジイソプロピル、セバシン酸ジエチル等、二価アルコールエステルであるプロピレングリコールモノカプリレート、プロピレングリコールデカン酸ジエステル、三価アルコールトリエステルであるトリ−２−エチルヘキサン酸グリセリル、トリ（カプリル酸カプリン酸）グリセリル、トリ−２−エチルヘキサン酸トリメチロールプロパン、トリメチロールプロパントリイソステアレート等、デカオレイン酸デカグリセリル等のポリグリセリン脂肪酸エステル等を挙げることができる。これらは単独で又は２種以上の混合物として用いられる。
【００１６】
剥離剤としての高級炭化水素は、通常、流動パラフィンと呼ばれているものや、或いはスクワラン等が好適に用いられるが、例えば、酸化ポリエチレンワックスのように、一部酸化されていてもよい。また、常温で液状の高級アルコールとしては、特に、限定されるものではないが、例えば、ヘキシルアルコール、オクチルアルコール、ラウリルアルコール等が好ましく用いられる。
【００１７】
このような脂肪族カルボン酸エステル、高級炭化水素又は高級アルコールの水性エマルジョンは、乳化剤を用いて、通常の乳化方法によって調製することができる。上記乳化剤としては、ＨＬＢ１５以下のノニオン界面活性剤が好ましく用いられる。そのようなノニオン界面活性剤としては、例えば、ポリオキシエチレングリセリン脂肪酸エステル、ポリグリセリン脂肪酸エステル、ポリオキシエチレンソルビタン脂肪酸エステル、ポリオキシエチレン化ひまし油、ポリオキシエチレン化硬化ひまし油、ポリオキシエチレングリコール脂肪酸エステル、ポリオキシエチレンアルキルエーテル、ポリオキシエチレン・ポリオキシプロピレンアルキルエーテル等のようなノニオン界面活性剤を挙げることができる。
【００１８】
これらの乳化剤は、単独で用いてもよく、また、必要に応じて、２種以上を組合わせて用いてもよい。また、単独では、ＨＬＢが１５を越えるものであっても、他のものと組合わせるとき、ＨＬＢが１５以下になるものであれば、そのような他のものと組合わせて用いることができる。
【００１９】
また、上記脂肪族カルボン酸エステル、高級炭化水素又は高級アルコールの水性エマルジョンは、市販品も用いることができる。更に、必要に応じて、脂肪族カルボン酸エステル、高級炭化水素又は高級アルコールの２種以上の水性エマルジョンをインキ組成物に配合することもできる。
【００２０】
本発明によるインキ組成物には、剥離剤としての常温で難揮発性の油状物質が、通常、それ自体の重量にて、１〜５０重量％の範囲で含有され、好ましくは２〜２０重量％の範囲で含有される。インキ組成物において、このような剥離剤が１重量％よりも少ないときは、筆跡の消去性が十分でなく、他方、５０重量％を越えて過多に配合しても、筆跡が伸びて、筆記面を汚すほか、却って、筆跡の消去性の低下を招く。
【００２１】
本発明による水性消去性マーキングペンインキ組成物においては、上記エマルジョンの安定化剤として、シクロデキストリン又はその誘導体（以下、これらを総称して、シクロデキストリン類ということがある。）を用いることができる。シクロデキストリンは、６乃至１０のＤ−グルコピラノース基がα−（1,４）グルコシド結合によって環状に結合してなる糖オリゴマーであって、重合度がそれぞれ６、７及び８であるα−、β−及びγ−シクロデキストリンがよく知られている。
【００２２】
本発明においては、このようなα−、β−又はγ−シクロデキストリンのほか、それらの種々のメチル誘導体、例えば、2,６−ジメチル−β−シクロデキストリン、2,3,６−トリメチル−β−シクロデキストリン、部分メチル化β−シクロデキストリンや、マルトシルシクロデキストリン、グリコシルシクロデキストリン等も有効に用いられる。これらシクロデキストリン類は、いずれも、程度の差はあるが、水溶性である。
【００２３】
これらシクロデキストリン類は、インキ組成物において、0.１〜２０重量％の範囲で用いられる。シクロデキストリン類のインキ組成物への配合量が0.１重量％よりも少ないときは、エマルジョンの安定化の効果に乏しく、他方、２０重量％を越えて過多に配合するときは、得られるインキ組成物が増粘して、筆記性に劣ることとなるほか、筆跡の筆記面への接着力が過度に強くなって、消去性にも劣ることとなる。本発明によれば、シクロデキストリン類のインキ組成物への配合量は、好ましくは、0.５〜１０重量％の範囲であり、最も好ましくは、１〜５重量％の範囲である。
【００２４】
更に、本発明によるインキ組成物は、非吸収面上に筆記し、水が揮散した後に、筆跡が前記着色剤を含む樹脂からなる被膜又は層を有し、且つ、この樹脂被膜又は層が前述した剥離剤の層と分離し得るように、常温で造膜性を有する水不溶性樹脂のエマルジョン若しくはヒドロゾル、又は、本来、水不溶性であるが、塩基による造塩によって水可溶化された樹脂か、又は水溶性樹脂（以下、これらの樹脂を常温造膜性樹脂ということがある。）を含有する。但し、前記分散剤として挙げた樹脂は、ここにいう造膜性樹脂には含めないこととする。
【００２５】
本発明において、このような常温造膜性樹脂としては、好ましくは、
(1) ポリ酢酸ビニル、酢酸ビニル共重合体、アルキド樹脂若しくはウレタン樹脂のエマルジョン又はヒドロゾル、
(2) 水可溶化された酢酸ビニル共重合体、アルキド樹脂又はウレタン樹脂、又は(3) 水溶性樹脂、又は
(4) これらの任意の組合わせ
が用いられる。
【００２６】
上記エマルジョン若しくはヒドロゾル又は水可溶化された酢酸ビニル共重合体における共単量体としては、酢酸ビニル以外のビニルエステル化合物、例えばプロピオン酸ビニル、バーサチック酸ビニル等、不飽和カルボン酸、例えば、アクリル酸、メタクリル酸、マレイン酸、無水マレイン酸、フマル酸、イタコン酸、クロトン酸、シトラコン酸等、或いはビニル炭化水素、例えば、エチレン、プロピレン、スチレン、α−メチルスチレン等を挙げることができる。これらは混合して共単量体として用いられてもよい。更に、上記に加えて、アクリル酸メチル、アクリル酸エチル、メタクリル酸メチル、マレイン酸ジメチル等の前記不飽和カルボン酸のエステル類も共単量体として用いることができる。また、酢酸ビニル共重合体は、ポリ酢酸ビニルへのグラフト共重合体であってもよい。
【００２７】
特に、好ましい酢酸ビニル共重合体の具体例として、例えば、酢酸ビニル−アクリル酸共重合体、酢酸ビニル−メタクリル酸共重合体、酢酸ビニル−スチレン−アクリル酸共重合体、酢酸ビニル−スチレン−無水マレイン酸共重合体、酢酸ビニル−アクリル酸−アクリル酸メチル共重合体、酢酸ビニル−メタクリル酸−アクリル酸メチル共重合体、酢酸ビニル−アクリル酸−アクリル酸エチル共重合体、酢酸ビニル−メタクリル酸−メタクリル酸メチル共重合体、酢酸ビニル−無水マレイン酸共重合体等を挙げることができる。ポリ酢酸ビニルや、上記したような酢酸ビニル共重合体のエマルジョン及びヒドロゾルは、容易に市販品として入手することができる。
【００２８】
また、水可溶化された酢酸ビニル共重合体とは、上記したような酢酸ビニル共重合体を無機又は有機塩基によって造塩させて水可溶化したものであって、ナトリウムやカリウムのようなアルカリ金属塩、アンモニウム塩や有機アミン塩のような有機塩を挙げることができる。このような水可溶化された酢酸ビニル共重合体も、市販品として入手することができる。
【００２９】
同様に、水可溶化されたアルキド樹脂も、過剰量の多塩基酸と多価アルコールとから得られる遊離カルボキシル基を有するアルキド樹脂をアルカリ金属塩基、アンモニウム塩基、有機アミン等にて中和造塩させて、水可溶化してなるもので、これらも市販品として入手することができる。
【００３０】
また、水可溶化されたウレタン樹脂も、例えば、重合体主鎖にカルボキシル基を有せしめ、このカルボキシル基をアルカリ金属塩基、アンモニウム塩基、有機アミン等にて中和造塩させて、水可溶化してなるもので、これらも市販品として入手することができる。更に、アルキド樹脂やウレタン樹脂のエマルジョンやヒドロゾルも市販品として入手することができる。
【００３１】
水溶性樹脂としては、例えば、ポリビニルアルコール樹脂、ポリビニルアセタール樹脂、ポリビニルピロリドン樹脂等の合成樹脂が好ましく用いられる。また、アラビアゴム、セラック等の天然の水溶性樹脂も用いることができる。これらのなかでは、特に、ポリビニルアルコール樹脂が好ましく用いられる。
【００３２】
このような常温造膜性樹脂は、本発明によるインキ組成物において、固形分として、0.１〜２０重量％、好ましくは、0.３〜１５重量％の範囲で含有される。樹脂を過多に含有させるときは、インキ組成物の粘度が高すぎるために、筆記性に劣ると共に、消去性も低下する。他方、樹脂の含量が過少にすぎるときは、筆跡が延びて、筆記面を汚すほか、筆跡の消去性が劣る。
【００３３】
更に、本発明によるインキ組成物においては、前記剥離剤の効果を高めるために、剥離助剤として、水溶性の多価アルコールを配合してもよい。かかる多価アルコールとしては、例えば、エチレングリコール、ジエチレングリコール、トリエチレングリコール、プロピレングリコール、ジプロピレングリコール、トリプロピレングリコール、分子量約２００〜６００のポリエチレングリコール、分子量１０００〜３０００のポリプロピレングリコール、グリセリン、トリメチロールプロパン等を挙げることができる。このような多価アルコールは、インキ組成物において、２０重量％以下、好ましくは１０重量％以下の範囲で配合される。インキ組成物において２０重量％を越えて過度に配合するときは、インキ組成物の粘度を過多に高くし、筆記性を低下させるので好ましくない。
【００３４】
本発明によるインキ組成物は、好ましくは、別の剥離助剤として、種々の界面活性剤を含有してもよい。このような界面活性剤として、アニオン、カチオン、ノニオン、両性のいずれでも用いることができるが、特に、アニオン、ノニオン又はフッ素系界面活性剤が好ましく用いられる。
【００３５】
アニオン界面活性剤としては、例えば、ジオクチルスルホコハク酸ナトリウム等のようなスルホ脂肪酸エステル塩、高級アルコール硫酸エステル塩、ポリオキシエチレンアルキルフェニルエーテル硫酸エステル塩、アルキルアリールスルホン酸塩、オレフィンスルホン酸塩等を挙げることができる。また、ノニオン界面活性剤としては、例えば、ポリオキシエチレンアルキルエーテルやポリオキシエチレンアルキルフェニルエーテル等のようなポリオキシエチレンエーテル型ノニオン界面活性剤、多価アルコール脂肪酸エステル、多価アルコール脂肪酸エステルのポリオキシエチレンエーテル等を挙げることができる。
【００３６】
本発明によるインキ組成物は、筆跡の乾燥性を高める乾燥促進剤として、インキ組成物に含まれる前記エマルジョンを破壊しない程度において、通常、インキ組成物に基づいて１５重量％以下、好ましくは１〜１０重量％の範囲で低級脂肪族アルコールを含有していてもよい。特に、エタノール、プロパノール又はブタノールが好ましく用いられる。
【００３７】
また、インキ組成物は、上記以外に、必要に応じて、通常、水性インキ組成物に配合される任意のｐＨ調整剤や防腐剤、防腐剤等を含有していてもよい。
【００３８】
非吸収性乃至非浸透性筆記面上の本発明によるインキ組成物による筆跡は、これから水が蒸発したときは、即ち、筆跡が乾燥したときは、前記樹脂が着色剤を含有しつつ、造膜し、他方、前記剥離剤としての脂肪族カルボン酸エステル、高級炭化水素、高級アルコール等の常温で難揮発性の油状物質のエマルジョンが破壊されて、前述した油状層が非吸収性筆記面と上記樹脂膜との間に介在して形成されるので、筆跡が消去性を有する。
【００３９】
剥離助剤としての界面活性剤は、筆記に際して、筆跡における上記油状層と顔料を含む樹脂膜との分離を助ける効果を有する。しかし、界面活性剤はまた、筆記時のレベリング性を高めると共に、筆記面上での乾燥前の筆跡における剥離剤エマルジョンの偏在をなくして、筆跡の乾燥後に一様な消去性を付与する効果も有する。
【００４０】
本発明によるインキ組成物は、上述した有機顔料水分散体を水と混合、攪拌し、得られた混合物に上記剥離剤、即ち、常温で難揮発性の油状物質の水性エマルジョンと樹脂を加え、混合、攪拌して得られるものである。種々の助剤、例えば、上述したシクロデキストリン類、水溶性の多価アルコール、界面活性剤、乾燥促進剤、ｐＨ調整剤や防腐剤、防腐剤等を配合する場合には、上記有機顔料水分散体と共に所要の助剤を水と混合、攪拌すればよい。
【００４１】
本発明によれば、このような方法によって、上記常温で難揮発性の油状物質が分離せず、安定なインキ組成物を得ることができる。
【００４２】
【発明の効果】
本発明による水性消去性マーキングペンインキ組成物は、以上のように、所要の各成分を所定の順序に従って混合、攪拌することによって、成分の分離が起こらない安定な組成物として得ることができ、更に、着色剤として、芳香族多環式構造を有する有機顔料を含む有機顔料水分散体、好ましくは、アントラキノン系、ペリレン系又はペリノン系の有機顔料の水分散体を用いることによって、インキ組成物、即ち、筆跡が未だ十分に乾燥していない筆記後の初期の段階においても、消去性にすぐれており、筆跡をイレーザにて擦過して消去した後は、白板上に殆ど汚れが残らない。勿論、筆跡が乾燥した後の消去性にもすぐれている。
【００４３】
本発明のインキ組成物によれば、上記有機顔料の凝集力が大きいので、筆跡が未だ十分に乾燥していない筆記後の初期の段階においても、有機顔料が凝集して、粗大化するので、白板上の傷のような微細な凹部に侵入し難く、また、粗大化して、イレーザによって容易に拭き取られるので、筆跡が未だ十分に乾燥していないときであっても、筆跡をイレーザにて擦過することによって、白板への汚れを残すことなく、白板から拭き取ることができ、かくして、未だ乾燥していない筆記後の初期の段階においても、消去性にすぐれるものとみられる。
【００４４】
更に、上記アントラキノン系、ペリレン系又はペリノン系の有機顔料は、従来、マーキングペン用インキ組成物において一般的に用いられているアゾ系顔料と比べて、顔料自体の着色力が低いために、筆記の初期段階のみならず、筆跡の乾燥後も、筆跡を消去した後、消去跡に顔料が残っていても、汚れが目立ち難い。
【００４５】
【実施例】
以下に実施例を挙げて本発明を説明するが、本発明はこれら実施例により何ら限定されるものではない。以下の実施例及び比較例において、成分量は重量％にて示されており、残部は水である。また、用いた着色剤は、以下のとおりである。
【００４６】
着色剤１：アントラキノン系有機顔料、クロモフタル・レッドＡ２Ｂ（ピグメント・レッド１７７、チバ・スペシャルティ・ケミカルズ製）を分散剤スチレン−アクリル樹脂にて水に分散させた水分散体。
着色剤２：ペリレン系有機顔料、パリオゲン・ブラックＳ−００８４（ピグメント・ブラック３２、ＢＡＳＦ製）を分散剤スチレン−アクリル樹脂にて水に分散させた水分散体。
着色剤３：ペリレン系有機顔料、パリオゲン・ブラックＳ−００８４（ピグメント・ブラック３２、ＢＡＳＦ製）を分散剤スチレン−マレイン酸樹脂にて水に分散させた水分散体。
着色剤４：アゾ系有機顔料、シムラ・ファースト・レッド４１２７（大日本インキ化学工業（株）製）を分散剤スチレン−アクリル樹脂にて水に分散させた水分散体。
着色剤５：カーボンブラック、モナーク９００（ピグメント・ブラック７、キャボット・スペシャルティ・ケミカルズ製）を分散剤スチレン−アクリル樹脂にて水に分散させた水分散体。
【００４７】
0004521130.tif 000002
【００４８】
0004521130.tif 000003
【００４９】
0004521130.tif 000004
【００５０】
0004521130.tif 000005
【００５１】
0004521130.tif 000006
【００５２】
0004521130.tif 000007
【００５３】
以上のインキ組成物を中芯式マーキングペンに充填し、温度２０℃、相対湿度６５％の条件下でアクリル塗装白板、琺瑯白板及びメラミン塗装白板のそれぞれに筆記し、５秒後の筆跡が未だ乾燥していないときに消去治具に荷重を加えて擦過して、筆跡の消去性を調べた。評価基準は次のとおりである。○は荷重２００ｇ、５往復で完全に消去できる、△は荷重２００ｇ、１０往復で完全に消去できる、×は荷重２００ｇ、１０往復以上擦過しても、白板に汚れが残る。結果を表１に示す。
【００５４】
【表１】
0004521130.tif 000008